FR 3042195 A1 20170414 FR 1559638 A 20151009 1 La présente invention concerne un oligomère spécifique porteur d'au moins une insaturation éthylénique réticulable et d'au moins une liaison ionique sous forme de carboxylate d'ammonium, lequel oligomère comprend dans sa structure au moins un groupement aminoacrylate et au moins une amine tertiaire y compris aminoacrylate, sous forme salifiée de carboxylate d'ammonium par au moins un composé acide carboxylique. Plus particulièrement, l'oligomère, objet de la présente invention, résulte de l'association par liaison ionique carboxylate d'ammonium entre un oligomère précurseur porteur dudit au moins un groupement aminoacrylate et dudit composé acide carboxylique, lequel composé acide peut être un monoacide ou un polyacide et en particulier un polyacide qui est un diacide, ledit composé acide pouvant être saturé ou insaturé et ledit oligomère précurseur pouvant être porteur d'insaturation éthylénique polymérisable, en particulier acrylate ou pouvant être sans aucune insaturation éthylénique avec, dans ce cas, l'insaturation éthylénique de l'oligomère de la présente invention étant apportée par ledit composé acide carboxylique. L'oligomère selon l'invention a comme objectif principal son utilisation dans des applications concernant des matériaux à fonction ou usage provisoire comme des revêtements ou des objets pouvant être éliminés facilement après une fonction provisoire, par simple nettoyage à l'eau ou l'eau saline ou une autre solution aqueuse, en particulier ayant un pH >7 et de préférence >8, plus particulièrement par un jet d'eau et en option à une température adaptée et supérieure à la température de transition vitreuse du produit réticulé obtenu. Un avantage particulier recherché de ces revêtements et articles ou pièces fonctionnels est qu'ils sont respectueux de la santé des opérateurs et de l'environnement en général sans utilisation de solvants dangereux ou de produits corrosifs et pouvant affecter la santé et l'environnement. Des applications plus particulières visées sont également liées à leur forte sensibilité à l'eau et leur capacité de former des gels dans l'eau (hydrogels) pouvant servir comme vecteurs de principes actifs divers en milieu aqueux et facilement éliminables si nécessaire. Plus particulièrement, la présente invention concerne des produits réticulés à partir desdits oligomères selon l'invention, avec des produits réticulés qui sont hydro- fragmentables ou hydrosolubles permettant ainsi leur élimination complète par l'eau ou en milieu aqueux comme exposé ci-haut. En particulier, ce type de produit a un intérêt dans une composition réticulable pour servir de matériau support (dit aussi matériau sacrificiel) aux pièces en cours d'élévation dans la technique d'impression 3D, en particulier selon la technique Inkjet 3D/polyjet avec projection de composition réticulable (dite aussi résine) et cuisson sous rayonnement, en particulier UV couche après couche. Ledit support ou 3042195 2 matériau sacrificiel est par la suite éliminé à l'aide d'un simple passage dans un bain d'eau avec le pH et la température du bain étant adaptée à la technique et à la composition réticulable utilisée. Dans certains cas, il peut être nécessaire d'avoir une agitation, ou un temps de trempage et/ou présence d'additifs permettant cette élimination. 5 Avant réticulation sous rayonnement et en particulier sous lampe UV, la composition réticulable comprenant ledit oligomère réticulable doit présenter une viscosité inférieure à 30 mPa.s à la température d'éjection de ladite composition laquelle est typiquement supérieure à 45°C. Durant le processus de fabrication, le matériau sacrificiel doit apporter les caractéristiques attendues d'un support avec essentiellement une bonne 10 résistance mécanique pour satisfaire à la fonction de matériau de « support » et une vitesse minimale de cuisson (réticulation) sous rayonnement, en particulier UV. De préférence, la réactivité correspond à une vitesse de cuisson (ou de réticulation) équivalente à moins de 1 passage à 10 m/min sous lampe UV de 120 Watt/cm pour un revêtement 25 microns. Une bonne stabilité dimensionnelle avec un faible retrait, de préférence 7) sous agitation magnétique le matériau se désintègre sous forme d'une fraction « hydrodispersible » ou « hydrosoluble » (passant dans la phase aqueuse après filtration sur papier filtre standard) et/ou une fraction solide résiduelle (après filtration) de taille de particules homogènes et ne dépassant pas 10 mm. Plus préférentiellement, de cette 25 désintégration résultent deux fractions comme définies ci-haut. Comme test convenable pour caractériser le degré d'hydro-fragmentabilté, on peut utiliser le test tel que décrit dans la partie expérimentale de la description. Le matériau support sacrificiel entourant l'objet 3D visé a comme fonction provisoire de soutenir progressivement la forme dudit article au fur et à mesure de la 30 progression du nombre de couches imprimées et réticulées une à une. De l'état de la technique, les solutions connues les plus courantes de compositions réticulables pouvant servir de matériau « support » de l'objet 3 D imprimé couche par couche sont, soit à base de matériau inerte (non réactif sous rayonnement) et hydrosoluble, soit à base d'une composition polymérisable à base de monomères ou 35 d'oligomères mono éthyléniques hydrosolubles polymérisables sous rayonnement et 3042195 3 comprenant comme composant essentiel des composants oligomères ou polymères inertes hydrosolubles ou autres additifs hydrosolubles rendant le matériau « support » éliminable par dissolution dans l'eau. Par exemple US 2013/0234370 décrit une composition pour matériau support 5 hydrosoluble comprenant un monomère polymérisable monofonctionnel hydrosoluble et un polyoxypropylène glycol de Mn allant de 100 à 5000 et/ou de l'eau. US 2013/0337277 décrit une composition liquide pour structures temporaires auto-destructibles pour un procédé d'impression 3D avec ladite composition comprenant un copolymère biodégradable par dégradation enzymatique avec activation d'une enzyme 10 biospécifique après finition de l'objet 3D. Ledit copolymère peut comprendre du polyéthylène glycol, de l'acide polyacrylique, de l'acide polyhyaluronique, de la polycaprolactone ou du polyvinyl alcool. US 2012/0178845 décrit également des compositions réticulables sous rayonnement pour impression 3D sous rayonnement et, en particulier, une composition 15 convenable comme support de l'objet 3D ayant comme composant réactif un composant acrylique ou composant porteur de vinyl éthers ou un composant miscible à l'eau, lequel gonfle dans l'eau ou dans une solution basique ou acide après réticulation, ledit composant pouvant être un oligomère uréthane acrylé à base de polyéthylène glycol ou un oligomère polyol partiellement acrylé ou un oligomère acrylé ayant des substituants hydrophiles parmi 20 amine, hydroxy ou acide. Un composant non réactif est également présent choisi parmi le polyéthylène glycol (PEG), méthoxy PEG, glycérol, polyol polyéthoxylé ou du propylène glycol. CA 2,239,439 concerne d'autres applications que l'impression d'objets 3D et décrit un procédé de production de peintures aqueuses réticulables sous rayonnement, 25 lesquelles peintures sont solubles dans l'eau et obtenues par mélange d'une pré-peinture A à base d'un liant oligomère ou polymère, porteur d'au moins deux insaturations éthyléniques qui n'est pas miscible à l'eau, avec une amine B) primaire-tertiaire à 0,2 à 5% en poids par rapport à ladite pré-peinture avec incorporation de ladite amine dans ledit oligomère ou polymère, suivi de la neutralisation des groupements amino par un acide et 30 solubilisation dans l'eau de la peinture et ajustement de sa viscosité. Aucune mention d'utilisation d'une telle composition une fois réticulée comme matériau à fonction provisoire et temporaire et en particulier éliminable par l'eau n'est décrite ou enseignée. CA 2,239,310 décrit des compositions similaires au cas précédent, des peintures aqueuses, mais en partant d'un liant réactif compatible, dispersible ou soluble dans l'eau, 35 et avec augmentation de cette compatibilité (solubilité) par modification dudit liant avec une 3042195 4 amine et neutralisation par un acide pour améliorer la solubilité du liant de la peinture avant réticulation sous rayonnement. US 5 792 827 décrit des compositions aqueuses de revêtements pour bois ou papier, réticulables sous rayonnement et à base d'un adduit d'un acrylate multifonctionnel 5 avec une amine. Les amines peuvent être neutralisées par un acide comme l'acide lactique, acétique, formique ou phosphorique. US 2012/0157351 décrit une méthode d'inhibition de la formation d'agglomérats hydratés dans un fluide parmi l'eau, le gaz et en option un hydrocarbure liquide, comprenant l'addition dans ledit fluide d'un additif anti-agglomérant ou de ses sels. Comme produits 10 additifs, sont exemplifiés des produits d'addition de la diméthyl propylamine ou de dibutyl propylamine sur le 2-éthyl hexyl acrylate avec salification de l'amine tertiaire par respectivement le 1-chloro butane ou par l'acide acétique. Aucune utilisation dans une composition polymérisable ou réticulable et aucune utilisation pour des matériaux à fonction provisoire n'est décrite, ni suggérée. 15 Aucun des documents cités ne décrit, ni n'enseigne, le principe de la présente invention pour l'obtention des matériaux à fonction provisoire et facilement éliminables par l'eau et suivant les besoins, soit comme support d'objets imprimés en 3D couche par couche (sous rayonnement), soit comme revêtements provisoires ou comme vecteur de principe actif provisoire, également éliminable à l'eau et en particulier le principe d'un édifice 20 réticulé mixte avec des liaisons ioniques réversibles et associant des structures hydrophiles ayant une viscosité adaptée à l'application et une tenue mécanique suffisante pour remplir leur fonction d'usage comme matériau provisoire éliminable à l'eau ou par une solution aqueuse adaptée. En particulier, la composition de l'oligomère selon l'invention ou la composition 25 polymérisable et en particulier réticulable le comprenant, plus particulièrement conduisant par réticulation au matériau support d'objet 3D, est exempte de tout composant libre ou d'additif libre hydrosoluble et non réactif par réticulation comme décrits dans l'état de la technique cité ci-haut. L'invention concerne d'abord un oligomère qui est ionique en étant porteur d'au 30 moins une liaison ionique carboxylate d'ammonium et étant obtenu à partir d'un oligomère précurseur P comprenant au moins un groupement aminoacrylate et d'un composé acide salifiant par ladite liaison ionique carboxylate d'ammonium, au moins une amine tertiaire dudit oligomère P, laquelle peut être un aminoacrylate ou en option un autre groupement amine tertiaire (groupement ou fonction amine ayant la même signification pour la suite) 35 porté par un composé amine formant ledit au moins un groupement aminoacrylate. 3042195 5 L'invention concerne également ledit oligomère précurseur P en tant qu'intermédiaire de préparation dudit oligomère tel que défini selon la présente invention. Fait également partie de l'invention, une solution dudit oligomère dans un diluant réactif et une composition polymérisable, en particulier réticulable, comprenant au moins 5 un oligomère tel que défini selon l'invention. Un autre objet de l'invention concerne un procédé de préparation dudit oligomère comprenant d'abord la préparation d'un oligomère précurseur P et ensuite sa salification par un composé acide carboxylique sous forme de carboxylate d'ammonium d'au moins une amine tertiaire dudit oligomère P, pouvant être au moins un desdits groupements 10 aminoacrylates et en option au moins une amine tertiaire portée par l'amine d'addition de départ formant ledit groupement aminoacrylate. Fait également partie de la présente invention, l'utilisation dudit oligomère ou de sa solution dans un diluant réactif ou d'une composition polymérisable, en particulier réticulable le comprenant ou de l'oligomère tel qu'obtenu par le procédé décrit selon 15 l'invention, (I' utilisation) en tant que liant polymérisable et plus particulièrement réticulable pour des applications dans les matériaux à fonction ou usage provisoire, éliminables par l'eau, par une solution aqueuse saline ou par une autre solution aqueuse qui est basique, de préférence pour revêtements, hydrogels ou pour matériau support pour objet d'impression en 3D couche par couche. 20 Finalement, la présente invention couvre également le produit fini matériau polymère, en particulier réticulé, obtenu par polymérisation (polymère) et en particulier réticulation (produit réticulé) d'une composition comprenant ledit oligomère ionique. Donc, le premier objet de l'invention concerne un oligomère polymérisable en particulier réticulable, porteur d'au moins une insaturation éthylénique et d'au moins une 25 liaison ionique de carboxylate d'ammonium et comprenant dans sa structure ou dans sa composition : - P) au moins un oligomère précurseur, porteur d'au moins une fonction amine tertiaire sous forme de groupement aminoacrylate, de préférence d'au moins deux fonctions amines tertiaires sous forme de groupements aminoacrylates, résultant de l'addition de A) 30 au moins un composé amine selon Al) porteur d'au moins une fonction amine primaire (- NH2) ou/et secondaire (-NH) et en option d'au moins une fonction amine tertiaire et/ou selon A2) porteur d'au moins une fonction amine secondaire (-NH) et en option d'au moins une fonction amine tertiaire (avec le composé amine selon A2) n'ayant aucune fonction amine primaire-NH2), sur B) au moins un composé acrylate hydrophile avec formation ainsi 35 dudit au moins un groupement aminoacrylate, et 3042195 6 - C) au moins un composé acide carboxylique attaché audit oligomère précurseur P par au moins une liaison ionique de carboxylate d'ammonium avec au moins un desdits groupements aminoacrylates et en option (avec) au moins une desdites fonctions amines tertiaires dudit composé amine A), 5 de préférence ledit oligomère étant porteur d'au moins deux liaisons ioniques carboxylates d'ammonium telles que définies ci-avant. Le terme « polymérisable » signifie « pouvant polymériser par le port d'au moins une insaturation éthylénique polymérisable» et le terme « réticulable » est un cas plus spécifique du terme « polymérisable » où ledit oligomère « peut réticuler déjà seul et donc 10 porte au moins 2 insaturations éthyléniques polymérisables par molécule». Il est évident que ledit oligomère s'il est « polymérisable » et « réticulable » seul est également et respectivement « copolymérisable » et « coréticulable » dans une composition de monomères et/ou d'autres oligomères « polymérisables» ou « réticulables ». Un acrylate « hydrophile » signifie selon la présente invention que ledit acrylate 15 est soluble dans l'eau ou hydrodispersible dans l'eau sans tensioactif dit aussi « auto dispersible » dans l'eau. Selon une première option particulière dans ledit oligomère de l'invention, ledit composé amine A) peut être sélectionné parmi : - Al) un composé amine, porteur d'au moins une, en particulier une fonction 20 amine primaire et en option, d'au moins une, en particulier une fonction amine tertiaire et/ou d'au moins une, en particulier une fonction amine secondaire et/ou - A2) un composé amine porteur d'au moins une, en particulier une fonction amine secondaire et en option d'au moins une, en particulier une fonction amine tertiaire, et avec ledit composé acrylate B) étant au moins un composé acrylate 25 multifonctionnel selon 131) et/ou monofonctionnel selon B2), et en particulier dans le cas où A) est un composé selon Al) ou comprend un composé amine selon Al), ledit composé acrylate B) est un mélange d'au moins un acrylate multifonctionnelselon 131) et d'au moins un acrylate monofonctionnel selon B2). Plus particulièrement, ledit composé acrylate hydrophile B) est un mélange de 30 composé acrylate (hydrophile) multifonctionnel selon 131) et de composé acrylate (hydrophile) monofonctionnel selon B2). Ledit groupement aminoacrylate de l'oligomère de l'invention peut porter au moins une insaturation éthylénique, en particulier acrylate, ou aucune insaturation éthylénique et dans ce dernier cas ledit composé acide C) est éthyléniquement insaturé. 3042195 7 Selon une option préférée dudit oligomère, ledit composé acide C) est un monoacide selon C1) qui est éthyléniquement insaturé selon Cl 1) et ledit oligomère porte au moins deux liaisons ioniques carboxylates d'ammonium. Différentes options existent pour ledit composé acide carboxylique C). D'abord : 5 - quand ledit composé acide carboxylique C) est selon C1) un monoacide, dans ce cas : C1) peut être un monoacide selon Cl 1) qui est éthyléniquement insaturé et au moins une insaturation éthylénique dudit oligomère est portée par au moins ledit monoacide selon Cl 1) par liaison carboxylate d'ammonium avec au moins une 10 desdites fonctions amines tertiaires parmi lesdits groupements aminoacrylates ou en option parmi les fonctions amines tertiaires dudit composé amine A), et éventuellement au moins une autre insaturation éthylénique dudit oligomère est portée par au moins un groupement aminoacrylate sous forme de groupement aminoacrylate-acrylate terminal dudit oligomère précurseur P, ou 15 C1) peut être un monoacide selon C12) qui est saturé et au moins une insaturation éthylénique dudit oligomère, est portée par au moins un groupement aminoacrylate sous forme de groupement aminoacrylate-acrylate terminal dudit oligomère précurseur P, de préférence ledit monoacide selon C1) étant selon C11) un monoacide insaturé, et, 20 - quand ledit composé acide carboxylique C) est selon C2) un polyacide carboxylique et de préférence un diacide, dans ce cas : C2) peut être un polyacide selon C21) qui est éthyléniquement insaturé, en particulier diacide éthyléniquement insaturé, et au moins une insaturation éthylénique dudit oligomère est portée par au moins ledit polyacide selon C21) 25 et éventuellement en plus, au moins une insaturation éthylénique est portée par au moins un groupement aminoacrylate sous forme de groupements aminoacrylate-acrylate terminal dudit oligomère précurseur P, ou C2) peut être un polyacide selon C22) saturé, en particulier diacide saturé, et ledit oligomère précurseur P porte au moins un groupement aminoacrylate- 30 acrylate terminal et ledit oligomère qui résulte porte au moins deux insaturations éthyléniques acrylates. Ledit groupement « aminoacrylate » correspond au groupement de liaison formé lors de la réaction d'addition d'un groupement « =NH » dudit composé amine A) sur un groupement acrylate CH2=C1-1-002- , avec ledit groupement aminoacrylate représenté par 35 la formule suivante : 3042195 8 « =N-CH2CH2-0O2- » (1) Un groupement « aminoacrylate-acrylate terminal » signifie un groupement acrylate résiduel d'un acrylate multifonctionnel selon B1), après formation d'un groupement « aminoacrylate » comme expliqué ci-dessus avec un groupement acrylate d'un acrylate 5 selon B1) : (CH2=CH-0O2),-R de fonctionnalité n en acrylates d'au moins 2, selon schéma suivant: =NH + (CH2=CH-0O2)n-R =N-CH2C1-12-0O2-R(-02C-CH=CF-12)n_i (2) Dans le cas ci-dessus, pour une addition =NH sur un groupement acrylate il y a n-1 groupements acrylates portés par ledit groupement « aminoacrylate » et donc, n-1 10 groupements « aminoacrylate-acrylates terminaux » Selon une option préférée, ledit composé acide carboxylique C) dans ledit oligomère selon l'invention est un diacide insaturé selon C21) ou saturé selon C22) associant par deux liaisons ioniques carboxylates, deux molécules dudit oligomère précurseur P, par salification sous forme de sel de carboxylate d'ammonium d'une desdites 15 fonctions amines tertiaires parmi lesdits groupements aminoacrylates formés ou en option parmi lesdites fonctions amines tertiaires dudit composé amine A), sur chacune desdites molécules dudit oligomère P, ou ledit composé acide carboxylique C) est un monoacide selon C1), éthyléniquement insaturé selon C11) ayant une insaturation éthylénique polymérisable et ledit monoacide selon C11) salifie au moins deux desdites fonctions 20 amines tertiaires sous forme de (sel de ou de liaison ionique de) carboxylate d'ammonium. Plus particulièrement, dans le cas d'un diacide selon C21) ou selon C22) on peut schématiser ledit oligomère selon l'invention par la formule générale (3) suivante: P(N1-111[02C-R'-0O21n, (+HN)i P (3) avec R' étant éthyléniquement insaturé si ledit composé acide C) est selon C21) 25 et R' étant saturé si ledit composé acide C) est selon C22). « I » étant le nombre de sites carboxylates d'ammonium par molécule d'oligomère précurseur P et « m » le nombre de molécules de diacide entre deux chaînes (molécules) de précurseur P avec I = m. Plus particulièrement dans l'oligomère selon la présente invention, ledit 30 oligomère précurseur P comprend dans sa structure, des segments de chaîne hydrophiles qui peuvent être hydrosolubles (solubles dans l'eau) ou hydrodispersibles (dispersibles dans l'eau sans addition de tensioactif), en particulier sélectionnés parmi les polyéthers, ou parmi les polyesters, en particulier polyesters à base d'oligoéthers polyols ou de polyols éthoxylés, ou parmi les polyuréthanes à base d'oligoéthers polyols ou de polyols éthoxylés, 35 en particulier parmi les polyuréthanes à base d'oligoéther polyols en particulier lesdits 3042195 9 segments ayant une masse moléculaire moyenne en nombre Mn inférieure à 2000, de préférence inférieure à 1000. La Mn est en particulier calculée à partir de l'indice OH, loft du polyol ou monool exprimé en mg KOH/g et de sa fonctionnalité f en hydroxy. La Mn est calculée à partir de : 5 Mn= f*56000 /10H. La structure hydrophile préférée pour ledit oligomère précurseur P sont des polyéthers ou oligoéthers à base de polyoxyéthylène de Mn comme indiquée ci-dessus. Selon une première option plus particulière dudit oligomère de l'invention, en fonction du composé acide carboxylique C) choisi, ledit composé acide carboxylique C) est 10 selon Cl 1) un monoacide éthyléniquement insaturé et sélectionné parmi : acide acrylique ou méthacrylique, acide crotonique (acide trans-2-butènoïque) ou le f3-carboxyéthyl acrylate ((3-CEA) ou leurs mélanges, de préférence l'acide acrylique ou méthacrylique ou f3-CEA ou leurs mélanges et plus préférentiellement l'acide acrylique ou méthacrylique ou leurs mélanges. 15 Selon une autre option plus particulière, ledit composé acide carboxylique C) est selon C22) un diacide carboxylique saturé et sélectionné parmi : acide succinique, acide malonique, acide malique, acide glutarique (en C5 : porteur de 5 atomes de carbone) acide adipique (en C6), acide pimélique (en 07), ou diester-acides de diacides précités avec un alcane diol en 02 à C4 ou avec un di-, tri- ou tetra- éthylène glycol, ou diacides parmi les 20 dimères et/ou trimères d'acides gras en particulier dimères et/ou trimères d'acides gras hydrogénés (dimères en 036 et trimères en C54) ou leurs mélanges en particulier par deux ou par trois et de préférence parmi l'acide succinique, acide malonique, acide malique, acide glutarique (en C5) ou diacides parmi les dimères et/ou trimères d'acides gras en particulier dimères et/ou trimères d'acides gras hydrogénés ou leurs mélanges. 25 Selon une troisième option plus particulière, ledit composé acide carboxylique C) est selon C21) un diacide carboxylique insaturé et sélectionné parmi : acide itaconique, acide maléique, acide fumarique, acide tetrahydrophtalique (acide cyclohexène dioïque), ou diesters acides des diacides précités avec un alcane diol en 02 à C4 ou avec un di-, tri-ou tetra-éthylène glycol, ou les dimères et/ou trimères d'acides gras non hydrogénés 30 (dimères en 036 et trimères en C54) ou leurs mélanges, de préférence parmi l'acide itaconique, acide maléique, acide fumarique et leurs mélanges. La structure dudit oligomère de l'invention et en particulier l'insaturation éthylénique et sa position dépendra de la présence ou absence d'une telle insaturation dans ledit oligomère précurseur P et en fonction de la présence ou absence d'une telle 3042195 10 insaturation éthylénique dans ledit composé acide carboxylique C) suivant qu'il est saturé ou insaturé. Ledit oligomère précurseur P, soit il ne porte aucun groupement aminoacrylateacrylate terminal (aucun acrylate), soit il porte au moins un groupement aminoacrylate- 5 acrylate terminal (un acrylate) et que : a) dans le cas où ledit oligomère précurseur P porte un groupement aminoacrylate-acrylate terminal : al) ledit composé acide carboxylique C) est un monoacide éthyléniquement insaturé selon C11) ou 10 a2) ledit composé acide carboxylique C) est un diacide insaturé selon C21) ou un diacide saturé selon C22) de préférence saturé selon C22), b) dans le cas où ledit oligomère précurseur P porte aucun groupement aminoacrylate-acrylate terminal, dans ce cas : 131) ledit composé acide carboxylique C) est un monoacide insaturé selon C11) 15 et deux molécules dudit monoacide selon C11) sont attachées audit oligomère précurseur P, par deux liaisons ioniques, ou b2) ledit composé acide carboxylique C) est un diacide insaturé selon C21) ou saturé selon C22), de préférence saturé selon C22) et en présence d'un monoacide insaturé selon C11), ou 20 b3) ledit composé acide carboxylique C) est un diacide insaturé selon C21) La fonctionnalité de l'oligomère de l'invention en insaturations éthyléniques dépendra également de la présence ou de l'absence d'insaturation éthylénique dans ledit oligomère précurseur P et ledit acide carboxylique C). Plus particulièrement l'oligomère selon l'invention peut avoir une fonctionnalité f en insaturation éthylénique comme suit: 25 a') f = 1 avec ledit composé acide carboxylique C) étant selon C11) un monoacide insaturé salifiant (sous forme de sel de carboxylate d'ammonium) une seule desdites fonctions amines tertiaires pouvant être un aminoacrylate formé dans ledit oligomère précurseur P ou en option des fonctions amines tertiaires portées par ledit composé amine A) de départ, ledit oligomère précurseur P ne portant aucun groupement aminoacrylate- 30 acrylate terminal (par molécule), ou b') f = 2 avec : - ledit composé acide carboxylique C) étant selon C11) un monoacide insaturé salifiant deux desdites fonctions amines tertiaires pouvant être des aminoacrylates formés dans ledit oligomère précurseur P et/ou en option des fonctions amines tertiaires portées 35 par ledit composé amine A) de départ, ledit oligomère précurseur P ne portant aucun 3042195 11 groupement aminoacrylate-acrylate terminal (par molécule), ou - ledit composé acide carboxylique C) étant selon C21) un diacide saturé salifiant une desdites fonctions amines tertiaires pouvant être des aminoacrylates formés dans ledit oligomère précurseur P ou en option des fonctions amines tertiaires portées par ledit composé amine A) de départ, 5 et avec deux liaisons carboxylates d'ammonium liant ledit diacide selon C21) à deux molécules dudit oligomère précurseur P, ledit oligomère précurseur P étant porteur d'un seul groupement aminoacrylate-acrylate terminal (par molécule), ou - ledit composé acide carboxylique C) étant selon Cl 1) un monoacide insaturé salifiant une desdites fonctions amines tertiaires pouvant être des aminoacrylates formés 10 dans ledit oligomère précurseur P ou en option des fonctions amines tertiaires portées par ledit composé amine A) de départ et ledit oligomère précurseur P étant porteur d'un seul groupement aminoacylate-acrylate terminal, c') f = 3 avec : - ledit acide composé carboxylique C) étant selon Cl 1) un monoacide insaturé 15 salifiant trois desdites fonctions amines tertiaires pouvant être des aminoacrylates formés dans ledit oligomère précurseur P ou/et en option desdites fonctions amines tertiaires portées par ledit composé amine A) de départ, et avec ledit oligomère précurseur P ne portant aucun groupement aminoacrylate-acrylate terminal, ou - ledit composé acide carboxylique C) étant selon Cl 1) un monoacide insaturé 20 salifiant deux fonctions desdites fonctions amines tertiaires pouvant être des aminoacrylates formés dans ledit oligomère précurseur P ou/et en option des fonctions amines tertiaires portées par ledit composé amine A) de départ, sous forme de carboxylate d'ammonium, avec ledit oligomère précurseur P portant un seul groupement aminoacrylate-acrylate terminal, ou 25 - ledit composé acide C) étant selon C22) un diacide insaturé salifiant une desdites fonctions amines tertiaires pouvant être des aminoacrylates formés dans ledit oligomère précurseur P ou en option des fonctions amines tertiaires portées par ledit composé amine A) de départ, dans chacune de deux molécules d'oligomère précurseur P, ledit oligomère précurseur P étant porteur d'un seul groupement aminoacrylate-acrylate 30 terminal par molécule, ou - ledit composé acide carboxylique C) étant selon C11) un monoacide insaturé salifiant une desdites fonctions amines tertiaires pouvant être des aminoacrylates formés dans ledit oligomère précurseur P ou en option des fonctions amines tertiaires portées par ledit composé amine A) de départ, avec ledit oligomère précurseur P étant porteur de 35 deux groupements aminoacrylate-acrylates terminaux par molécule, ou 3042195 12 - ledit composé acide carboxylique C) étant un mélange d'un diacide insaturé selon C22) et d'un monoacide insaturé selon C11), avec ledit diacide selon C22) associant par salification deux molécules dudit oligomère précurseur P ayant chacune desdites molécules, une desdites fonctions amines tertiaires pouvant être des aminoacrylates 5 formés dans ledit oligomère précurseur P ou en option des fonctions amines tertiaires portées par ledit composé amine A) de départ, salifiée par ledit diacide selon C22) et une deuxième desdites fonctions amines tertiaires salifiée par ledit monoacide selon C11), ledit oligomère (final) portant quatre liaisons ioniques carboxylates d'ammonium, ou - ledit composé acide carboxylique C) étant un diacide saturé selon C21) 10 associant par salification deux oligomères précurseurs P dont l'un porte une fonction aminoacrylate-acrylate terminale (par molécule) et l'autre deux fonctions aminoacrylateacrylates terminales (par molécule) d') f = 4, avec : - ledit composé acide carboxylique C) étant un monoacide insaturé selon Cl 1) 15 salifiant quatre desdites fonctions amines tertiaires pouvant être des aminoacrylates formés dans ledit oligomère précurseur P ou/et en option des fonctions amines tertiaires portées par ledit composé amine A) de départ, ledit oligomère P étant porteur d'aucun groupement aminoacrylate-acrylate terminal par molécule ou - ledit composé acide carboxylique C) étant un diacide saturé selon C21) et 20 associant deux molécules dudit oligomère précurseur P par salification d'une desdites fonctions amines tertiaires pouvant être des aminoacrylates formés dans ledit oligomère précurseur P ou en option des fonctions amines tertiaires portées par ledit composé amine A) de départ, respectivement dans chacune de deux molécules dudit oligomère précurseur P et avec ledit oligomère précurseur P étant porteur de 2 groupements 25 aminoacrylate-acrylates terminaux par molécule ou - ledit composé acide carboxylique C) étant un diacide saturé selon C21) et associant deux molécules dudit oligomère précurseur P par salification d'une desdites fonctions amines tertiaires pouvant être des aminoacrylates formés dans ledit oligomère précurseur P ou en option des fonctions amines tertiaires portées par ledit composé amine 30 A) de départ, respectivement dans chacune de deux molécules dudit oligomère précurseur P et avec un premier oligomère précurseur P étant porteur de 2 groupements aminoacrylate-acrylates terminaux par molécule et un deuxième étant porteur d'un seul groupement aminoacrylate-acrylate, ou - ledit composé acide carboxylique C) étant un monoacide insaturé selon Cl 1) 35 salifiant trois desdites fonctions amines tertiaires pouvant être des aminoacrylates formés 3042195 13 dans ledit oligomère précurseur P ou/et en option des fonctions amines tertiaires portées par ledit composé amine A) de départ, avec ledit oligomère précurseur P étant porteur d'un seul groupement aminoacrylate-acrylate terminal par molécule), ou - ledit composé acide carboxylique C) étant un monoacide insaturé selon C11) 5 salifiant deux desdites fonctions amines tertiaires pouvant être des aminoacrylates formés dans ledit oligomère précurseur P ou/et en option des fonctions amines tertiaires portées par ledit composé amine A) de départ, avec ledit oligomère précurseur P portant deux groupements aminoacrylate-acrylates terminaux par molécule, ou - ledit composé acide carboxylique C) est un monoacide insaturé selon C11) 10 salifiant une desdites fonctions amines tertiaires pouvant être des aminoacrylates formés dans ledit oligomère précurseur P ou en option des fonctions amines tertiaires portées par ledit composé amine A) de départ, avec ledit oligomère précurseur P portant trois groupements aminoacrylate-acrylates terminaux par molécule, avec, dans le cas où un diacide selon C21) ou selon C22) est utilisé pour associer 15 par salification deux molécules dudit oligomère précurseur P, lesdites molécules dudit oligomère précurseur P pouvant être de structure identique ou différente. Selon une option particulière, les composants dudit oligomère précurseur P, c'est-à-dire le composé amine A) et/ou le composé acrylate hydrophile B) peuvent être des mélanges respectifs de composés A) ou/et B). De même, ledit oligomère précurseur P peut 20 être un mélange d'oligomères précurseurs P différents en structure et en fonctionnalité et/ou ledit composé acide carboxylique C) peut être un mélange d'acides carboxyliques C) différents (de structure différente). En particulier, ledit composé amine A) peut être un mélange de composés amines A) tels que définis ci-haut et/ou ledit composé acrylate B) peut être un mélange de 25 composés B) tels que définis ci-haut et/ou ledit composé acide C) peut être un mélange de composés C) tels que définis ci-haut. Egalement, ledit composé acide C) peut être un mélange en particulier un mélange de monoacides éthyléniquement insaturés selon C11) ou un mélange de diacides éthyléniquement insaturés selon C21) ou un mélange de diacides saturés selon C22) ou un mélange desdits acides selon C11) et selon C21) et 30 éventuellement selon C22. Plus particulièrement, ledit composé amine A) peut être un mélange de composés amines A), tels que définis ci-haut et en particulier un mélange de composés amines selon Al) ou selon A2) ou un mélange de composés amines selon Al) et selon A2), avec lesdits composés selon Al) ou selon A2) étant tels que définis selon l'invention ci- 35 dessus. De même, le composé acrylate B) peut être un mélange d'au moins un composé 3042195 14 acrylate monofonctionnel, lequel en particulier peut être un mélange, de composés acrylates monofonctionnels et d'au moins un composé acrylate multifonctionnel, lequel en particulier peut être un mélange de composés acrylates multifonctionnels de nature chimique différente et de fonctionnalité identique ou différente ou de nature identique et de 5 fonctionnalité différente. Dans le cas de mélanges, la fonctionnalité à laquelle on se réfère correspond à la fonctionnalité moyenne en nombre fmoy qui est calculée selon la formule (4) suivante : f moy= E. (ni*fi) (4) avec Ei (ni) = 1 et ni étant la fraction en nombre de molécules i de fonctionnalité fi. 10 Ledit oligomère précurseur P peut être défini en particulier selon la formule générale suivante (I) : [[Ri-(R2)N]x4R'3-N(R'4)]rR3-N(R4)-CH2CH2-0O2]y-R5-(CO2-CH=CH2)(n_y) (I) avec : Ri, R2 étant alkyles en Ci à C4 d'une amine tertiaire différente d'un aminoacrylate 15 ou Ri-N = et R2-N=, étant un groupement englobant une liaison aminoacrylate R6-02CCH2CH2N- et dans ce cas avec Ri ou R2 identiques ou différents et correspondant à R6-02CCH2CH2-, avec R6 étant le résidu d'un composé monoacrylate, en particulier d'un monoacrylate de polyéther diol ou d'un monoacrylate de polyéther monoalcool. R3 : résidu dudit composé amine A), si porteur d'une fonction amine primaire et en option 20 d'une fonction amine tertiaire, avec z = 0 et signifiant l'absence de fonction amine secondaire en présence de la fonction amine primaire, R'3 : est pour z = 0 et x = 1, une simple liaison entre R3 et le groupement amine tertiaire « Ri-(R2)N- » , ledit composé amine A portant une fonction amine primaire et une tertiaire ou 25 R'3 : est un alkylène en 02 à 06 pour z=1 et x=1 avec ledit composé amine A portant une fonction amine primaire une fonction amine secondaire et une fonction amine tertiaire, R4 : pour z=0, est un alkyle en Ci à 04 quand ledit composé amine A) porte une fonction amine secondaire et en option une fonction amine tertiaire, sinon quand ledit composé amine A) porte une fonction amine primaire, 30 dans ce cas R4 : 4C1-12C1-12-0O21y-R5-(CO2-CH=C1-12)(n-y) ou R4: au moins en partie est -CH2CH2-0O2-R'5 quand il y a présence d'acrylate monofonctionnel de radical R'5 en plus de l'acrylate multifonctionnel, avec R'5 pouvant comprendre un groupement hydroxy libre, 3042195 15 R'4 : -[CH2CH2-0O2]y-R5-(CO2-CH=CH2)(n-y) quand z = 1 signifiant présence simultanée d'une fonction amine primaire avec une secondaire R5 : résidu dudit composé acrylate B multifonctionnel sélectionné en particulier parmi les résidus de polyéthers, de polyesters ou parmi les résidus de polyuréthanes à base de 5 polyesters et de polyéthers polyols, x = 1 si l'amine A porte une fonction amine tertiaire et 0 s'il y absence d'une telle fonction amine tertiaire z = 1 si présence de fonction amine secondaire en même temps que la fonction amine primaire dans le composé amine A) et z = 0 si absence de fonction amine secondaire 10 n : fonctionnalité initiale dudit acrylate B allant de 1 à 6, de préférence de 1 à 4 y : nombre de groupements aminoacrylates créés par réactions d'addition d'un N-H dudit composé amine A sur un groupement acrylate dudit acrylate B, avec 'y' allant de 1 à 6, de préférence de 1 à 4 et n-y : de 0 à 3 et de préférence de 0 à 2, représente le nombre de groupements acrylates résiduels dans ledit oligomère P. 15 Le choix de l'amine A) peut conditionner le choix de l'acrylate B. Selon une première option particulière, ledit composé amine A) est un composé amine selon Al) tel que défini selon l'invention ci-dessus et ledit composé acrylate B) comprend au moins un composé acrylate multifonctionnel selon B1) et au moins un composé acrylate monofonctionnel selon B2) et de préférence ledit composé acrylate multifonctionnel selon 20 B1) est un ester multifonctionnel partiel ou complet d'au moins un polyéther polyol ou d'au moins un polyol dérivé dudit polyéther avec l'acide acrylique et ledit composé acrylate monofonctionnel selon B2) est un monoester de l'acide acrylique avec au moins un polyéther diol ou monool ou d'au moins un diol ou monool dérivé dudit polyéther, plus particulièrement lesdits polyéthers étant polyoxyéthylènes et ayant une masse moléculaire 25 moyenne en nombre Mn inférieure à 2000 et de préférence inférieure à 1000. La Mn est calculée comme exposé ci-haut à partir de l'indice OH et la fonctionnalité desdits polyéthers polyols ou monools. Selon une deuxième option particulière, ledit composé amine A) est un composé amine selon A2) tel que défini selon la revendication ci-dessus et de préférence ledit 30 composé acrylate B) est un composé acrylate multifonctionnel selon B1) sélectionné parmi les esters partiels ou complets par l'acide acrylique d'un polyéther polyol ou d'un polyol dérivé dudit polyéther, ou parmi les uréthanes acrylates à partir d'un polyéther polyol ou parmi les époxy acrylates à partir d'un glycidyl polyéther, plus particulièrement lesdits polyéthers étant des polyoxyéthylènes et ayant une masse moléculaire moyenne en 35 nombre Mn inférieure à 2000 et de préférence inférieure à 1000. La Mn est calculée comme 3042195 16 exposé ci-haut à partir de l'indice OH et la fonctionnalité desdits polyéthers polyols ou monools. Plus particulièrement, la fonctionnalité desdits polyols comme base desdits acrylates multifonctionnels selon B1) peut varier de 2 à 6 et de préférence de 2 à 4. Le 5 nombre d'unités éthoxy par fonction hydroxy dudit polyol pour les polyols éthoxylés peut varier de 2 à 20 et de préférence de 3 à 20 et plus préférentiellement de 5 à 20. Les uréthanes acrylates selon B1) à partir de polyéther polyols peuvent être obtenus par réaction d'un polyéther polyol, en particulier d'un polyoxyéthyléne polyol avec un précondensat monoisocyanate obtenu par réaction d'un hydroxyalkyl acrylate tel que 10 l'hydroxy éthyl acrylate (HEA) avec un diisocyanate. Les époxy acrylates selon B1, à partir de glycidyl polyéthers multifonctionnels (éthers de glycidyle d'un polyéther polyol), en particulier éthers de glycidyle de polyoxyéthyléne polyols, peuvent être obtenus par réaction desdits éthers de glycidyle de polyéther polyols (polyéthers époxydés) avec l'acide acrylique. 15 Comme exemples convenables de polyols éthoxylés pour des esters acrylates multifonctionnels selon B1), on peut citer le triméthylol propane éthoxylé (3 OH), le pentaérythritol éthoxylé (4 OH), le di triméthylol propane éthoxylé (4 OH) le dipentaérythritol éthoxylé (6 OH), sorbitol éthoxylé (3 OH), oligoesters polyols éthoxylés, polyoxyéthylène polyols, le bisphenol A éthoxylé (2 OH), l'isosorbide éthoxylé (20H), 20 tricyclodecanedimethanol éthoxylé (2 OH, néopenthylglycol éthoxylé(2 OH), glycerol éthoxylé (3 OH). Ces polyols éthoxylés conviennent parfaitement pour obtenir par acrylation complète ou partielle (suivant le cas si fonctionnalité OH d'au moins 3) les esters acrylates multifonctionnels selon B1. Plus particulièrement, l'acrylate multifonctionnel selon B1 peut être un polyéthylèneglycol diacrylate de Mn variable allant de 150 à 600, le bisphénol A 25 éthoxylé diacrylate avec un nombre d'unité éthoxy allant de 4 à 15 tels que SR 349, SR 601, SR 602 de Sartomer ou le triméthylolpropane éthoxylé triacrylate avec un nombre d'unités éthoxy allant de 3 à 20 tels que SR 454, SR 499, SR 502, SR 9035 ou SR 415 de Sartomer ou le glycérol éthoxylé triacrylate avec 3 à 15 éthoxy tel que SR 9046 de Sartomer, ou le pentaérythritol éthoxylé tetraacrylate avec 3 à 15 éthoxy tel que le SR 494 30 de Sartomer. Comme composé amine A), on peut distinguer pour le composé amine selon Al), tel que défini ci-haut, les catégories suivantes : A11) Monoamines primaires, avec comme exemples de monoamines primaires pouvant convenir, les amines suivantes : les N-alkylamines telles que l'amylamine, 235 aminopentane, 3-aminopentane, 1,2-diméthylpropylamine, hexylamine, 1,3- 3042195 17 diméthylbutylamine, n-heptylamine, n-octylamine, 2-aminooctane, 3,3,5- trimethylcyclohexylamine, éthylamine, isopropylamine, sec-butylamine, les N-alkylamines porteuses de groupements hydroxyles telles que Alaninol, les N-alkoxyamines telles que 3- éthoxypropylamine, 3-(2-méthoxyéthoxy) propylamine, 3-butoxypropylamine, 3-(2- 5 éthylhexyloxy) propylamine, 3-lsopropoxypropylamine (IPOPA), 3-méthoxypropylamine (MOPA), polyéther amines telles que Jeffamine M600, M1000 commercialisées par Hunstman, les amines porteuses de fonctions spécifiques telles que la 1-(2-aminoéthyl)-2- imidazolidinone appelée aussi UDETA (urée diéthylène triamine en anglais « urea diethylene triamine »), composés amides-aminés (à partir d'un diacide et d'une diamine 10 primaire en excès) ou composés esters-amides aminés (à partir d'un ester acide avec une diamine primaire en excès), Al2) Les diamines primaire-secondaires avec comme exemples convenables les N-alkylaminoalkylamines telles que la N-méthy1-1,3-diaminopropane, N-propy1-1,3-propane diamine, N-isopropy1-1,3-propane diamine, N-cyclohexy1-1,3-propanediamine, triacétone 15 diamine, 1,2-diaminocyclohexane (1,2-DACH), bis(4-aminocyclohexyl)méthane (PACM) ou les N-alkylaminoalkylamines porteuses de groupements hydroxyles, en particulier les hydroxyalkyl aminoalkylamines, telles que 2-(3-aminopropylamino) éthanol, A13) Les diamines primaire-primaires avec comme exemples convenables qu'on peut citer : les alkylènediamines ou cycloalkylènediamines telles que la 1,3- 20 Bis(aminométhyl)cyclohexane (1,3-BAC), isophorone diamine (IPDA) ou les polyéther diamines avec 2 à 20 unités éthers en particulier éthoxy et/ou propoxy telles que les Jeffamine commercialisées par Hunstman sous les noms commerciaux D230, D400, ED600, ED900, EDR148, EDR 176, EDR 104, THF 100, THF 140, THF 230, RFD 270 ou les amines grasses dérivées des dimères d'acides gras en C36 telles que commercialisées 25 par Croda sous le nom commercial les Priaminee A14) Les diamines primaires-tertiaires avec comme exemples convenables qu'on peut citer : les N,N dialkylaminoalkylamines telles que la diéthylaminopropylamine (DEAPA), diméthylaminopropylamine (DMAPA), 3-(dibutylamino)propylamine, N,Ndiméthyl éthylène diamine, ou 1-(3-aminopropyl)-2-pyrrolidine, 3-morpholinopropylamine, 30 1-(3-aminopropyl)pipéridine, 1-(3-aminopropyl)-2-pipécoline, les N,N dialkylaminoalkylamines porteuses de groupements hydroxyles, en particulier dihydroxyalkyl aminoalkyl amines telles que la N-(aminopropyl)diéthanolamine (APDEA), A15) Les triamines primaire-secondaire-tertiaires avec comme exemples convenables qu'on peut citer : la N,N-diméthyldipropylène triamine (DMAPAPA), N- 3042195 18 aminoéthylpipérazine, 3-(2-aminoéthyl)aminopropylamine, Bis(3-aminopropyl)amine, méthyl bis(3-aminopropyl)amine, N-(3-AminopropyI)-1,4-diaminobutane. Comme composé amine A), on peut distinguer pour le composé amine selon A2, tel que défini ci-haut, les catégories suivantes : 5 A21) les monoamines secondaires avec comme exemples convenables les N,N dialkylamines telles que la di-sec-butylamine, la diamylamine, l'isopropylbenzylamine, la dihexylamine, la diéthylamine, la diisopropylamine, N-isopropylméthylamine, la N butylméthylamine, N-sec-butylméthylamine, N-isobutylméthylamine, N-ter- butylméthylamine, N-méthylpentylamine, N-hexylméthylamine, N-méthylcyclohexylamine, 10 N-heptylméthylamine, N-octylméthylamine, N-éthylméthylamine, N-éthylpropylamine, N- éthylisopropylamine, N-butyléthylamine, N-sec-butyléthylamine, N-éthylcyclohexylamine, N-éthylbenzylamine, les N,N dialkylamines porteuses de groupements hydroxyles telles que 2-(éthylamino)éthanol, 2-(isopropylamino)éthanol, 2-butylaminoéthanol, 2- benzylaminoéthanol, 2-octylaminoéthanol, 2-sec-butylaminoéthanol, 15 A22) Les diamines secondaire-secondaire avec comme exemples convenables à citer : les N, N' dialkyl alkyl diamines telle que la N, N' diméthyl éthylène diamine ou les N, N' dialkyl cycloalkylène diamines ou bis(N, N' dialkyl cycloalkylène) alkylène telle que les diamines secondaires cycloaliphatiques sous le nom commercial JEFFLINe 136 et 754 commercialisées par Hunstman, 20 A23) Les diamines secondaire-tertiaire avec comme exemples convenables à citer les la N,N,N'-triméthyl-1,3-propanediamine ou les adduits aminés époxy-amine. Sont préférés comme composé amine A), les composés amines selon Al) et plus particulièrement les composés amines : les diamines selon Al2) primaire-secondaire, selon A13) primaire-primaire, selon A14) primaire-tertiaire ou les triamines selon A15) primaire- 25 secondaire-tertiaire et encore plus particulièrement les diamines selon A13) ou selon A14) et les triamines selon A15). Selon une option plus particulière, ledit composé amine A) est selon Al) et choisi selon A14). Concernant la fonctionnalité dudit oligomère, de préférence il porte comme insaturation éthylénique des groupements acrylates avec une fonctionnalité en 30 groupements acrylates, y compris acrylate d'ammonium si l'acide acrylique est utilisé comme composé acide carboxylique C), allant de 1 à 6, de préférence de 1 à 4, plus préférentiellement de 1 à 3. Plus particulièrement, ledit oligomère selon l'invention porte au moins 2 groupements acrylates par oligomère et est donc plus particulièrement réticulable, ce qui veut dire seul sans besoin d'agent réticulant. 3042195 19 Concernant le taux de sites d'amines tertiaires, y compris aminoacrylates formés par addition dudit composé amine A) sur ledit acrylate B), qui sont converties en sel de carboxylate d'ammonium, il peut être représenté par le taux de fonctions amines tertiaires ainsi salifiées. De préférence, l'oligomère selon l'invention à un taux de fonctions amines 5 tertiaires salifiées allant de 0,1 à 25, de préférence de 0,5 à 15 mEq par g dudit oligomère. De préférence, ledit oligomère a une masse moléculaire moyenne en nombre Mn calculée par le bilan matière, est inférieure à 5000, de préférence inférieure 3000. L'invention couvre également l'oligomère précurseur P, précurseur de l'oligomère tel que défini selon l'invention ci-avant, en particulier comprenant ou étant un oligomère 10 selon la formule (I) telle que définie ci-avant. Un deuxième objet de l'invention concerne une solution d'oligomère dans un diluant réactif, laquelle comprend l'oligomère tel que défini ci-haut selon invention et au moins un diluant réactif D) sélectionné parmi les mono (méth)acrylates et/ou les (méth)acrylates multifonctionnels, de préférence avec D) étant un (méth)acrylate d'un 15 polyéther monool ou polyol ou d'un dérivé de polyéther monool ou polyol, de masse moléculaire moyenne en nombre Mn inférieure ou égale à 600. Cette masse Mn est calculée à partir de loH et la fonctionnalité dudit monool ou polyol et sa fonctionnalité comme exposé ci-haut. Un autre objet de la présente invention concerne un procédé de préparation dudit 20 oligomère tel que défini ci-haut selon l'invention, lequel comprend les étapes successives suivantes : i) Préparation dudit oligomère précurseur P par l'addition d'au moins un composé amine A), selon Al) et/ou selon A2) tel que défini ci-haut pour A) selon l'invention, sur 25 B) un composé acrylate parmi : - B1) au moins un acrylate multifonctionnel ayant une fonctionnalité, en particulier fonctionnalité moyenne en nombre si mélange, allant de 2 à 6 et de préférence de 2 à 4, plus préférentiellement de 2 à 3, encore plus préférentiellement de 2 quand ledit composé amine A) est un composé selon 30 A2) tel que défini ci-haut pour le composé amine A) ou - un mélange d'au moins un acrylate multifonctionnel selon B1) comme défini ci-dessus et d'au moins un acrylate monofonctionnel selon B2), quand ledit composé amine A) est un composé amine selon A1, tel que défini ci-haut pour le composé amine A), ceci pour bloquer par l'aminoacrylate formé un 3042195 20 des deux groupements -NH de ladite fonction amine primaire dudit composé amine selon Al), avec les rapports molaires suivants entre groupements: (acrylate) / (-NH) >1 de sorte qu'au moins un groupement acrylate résiduel 5 est porté par le produit d'addition i) correspondant audit oligomère précurseur P et dans le cas où ledit composé amine A) est selon A1, ledit acrylate B) est un mélange d'acrylate multifonctionnel selon B1) et d'acrylate monofonctionnel selon B2) avec un rapport molaire B2 / Al = 1 /1 10 ii) Salification dudit oligomère précurseur P qui est le produit de l'étape d'addition i), sous forme de sel de carboxylate d'ammonium par ledit composé acide carboxylique C), tel que défini ci-haut selon l'invention, de préférence avec un rapport molaire entre groupements carboxy et fonctions amine tertiaire (=N-) y compris amines tertiaires parmi groupements 15 aminoacrylates, (carboxy)/(amine tertiaire) allant de 0,10 à 1,00, de préférence de 0,5 à 1,00 et plus préférentiellement de 0,5 à 0,99. Fait également partie de l'invention, un oligomère polymérisable, en particulier réticulable, tel qu'obtenu par le procédé tel que défini ci-dessus selon l'invention. Un autre objet de l'invention concerne une composition polymérisable, en 20 particulier réticulable, laquelle comprend comme liant au moins un oligomère tel que défini ci-dessus selon l'invention ou obtenu par un procédé tel que défini ci-haut selon l'invention ou une solution telle que définie ci-dessus selon la présente invention. Plus particulièrement, ladite composition est polymérisable, en particulier réticulable, par : 25 - voie de rayonnement, en particulier UV, LED, laser, faisceau d'électrons de préférence UV, - voie thermique ou de peroxyde ou d'hydroperoxyde en présence d'un accélérateur, - voie duale combinant au moins deux des voies précitées, 30 et, de préférence, - par voie de rayonnement, plus préférentiellement par voie UV. Encore plus particulièrement, il s'agit d'une composition polymérisable, en particulier réticulable, pour matériau à fonction provisoire, de préférence parmi revêtement en particulier encre, vernis, adhésif, ou parmi hydrogel ou matériau support pour objet 35 d'impression en 3D couche par couche, plus préférentiellement revêtement, ou matériau 3042195 21 support pour objet d'impression en 3D couche par couche, et encore plus préférentiellement pour matériau de support d'objet d'impression en 3D couche par couche. Un autre objet de la présente invention concerne l'utilisation d'un oligomère tel que défini ci-haut selon l'invention ou d'une solution d'oligomère telle que définie selon 5 l'invention ou l'utilisation de l'oligomère obtenu par un procédé tel que défini selon l'invention, en tant que liant polymérisable et en particulier réticulable, en option hydrosoluble, dans des compositions polymérisables et en particulier réticulables, de préférence sous rayonnement. Ladite utilisation s'applique en particulier à un matériau à fonction provisoire, éliminable par lavage à l'eau seule ou par une eau saline ou par une 10 autre solution aqueuse, de préférence ayant un pH > 7 plus préférentiellement > 8, en particulier à des matériaux à fonction provisoire parmi les revêtements, hydrogels ou un matériau support pour objet d'impression en 3D couche par couche, plus particulièrement revêtements ou matériau support pour objet d'impression en 3D couche par couche. Encore plus particulièrement, ladite utilisation s'applique spécifiquement à 15 l'impression des objets 3D par polymérisation, en particulier réticulation, sous rayonnement couche par couche, d'une composition comprenant ledit oligomère ou ladite solution d'oligomère comme matériau à fonction provisoire de support ou de consolidation ou de moulage dudit objet 3D final, obtenu après élimination dudit matériau à fonction provisoire par lavage à l'eau ou par une solution saline ou par une autre solution aqueuse. 20 Une autre possibilité d'utilisation concerne des hydrogels obtenus à partir de la réticulation d'une composition réticulable comprenant ledit oligomère ou ladite solution d'oligomère suivie d'un gonflement avec l'eau ou une solution aqueuse convenable. Une telle utilisation peut en particulier concerner le transport de principes actifs pharmaceutiques ou phytosanitaires ou pour le traitement de bois en utilisant lesdits 25 hydrogels comme véhicule ou vecteur dudit principe actif pharmaceutique, phytosanitaire ou pour le traitement de bois. Finalement, fait également partie de la présente invention, un matériau polymère, en particulier réticulé, lequel résulte de l'utilisation comme liant polymérisable, en particulier réticulable d'au moins un oligomère selon l'invention tel que défini ci-haut ou d'un oligomère 30 obtenu par le procédé de l'invention tel que défini ci-avant ou d'une solution d'oligomère selon l'invention telle que définie ci-dessus ou de la polymérisation, en particulier de la réticulation, d'une composition polymérisable, en particulier réticulable selon l'invention, telle que définie ci-haut. Plus particulièrement, ledit matériau est un matériau à fonction provisoire, 35 éliminable par l'eau, une solution saline ou une autre solution aqueuse adaptée à cette 3042195 22 élimination, par exemple par ajustement du pH à > 7, en particulier pH à > 8, de préférence parmi les revêtements, hydrogels ou un matériau de support ou de consolidation ou de moulage d'un objet imprimé en 3D couche par couche sous rayonnement et plus préférentiellement un matériau provisoire de support ou de consolidation ou de moulage 5 d'un objet imprimé en 3D couche par couche sous rayonnement. Les exemples suivants sont présentés pour illustrer l'invention et ses performances et ne limitent en rien sa portée. EXEMPLES 1) Préparation et formulation d'oligomères selon l'invention 10 Exemple 1 Dans un réacteur de 11_, on introduit 108,54 g de diméthylaminopropylamine (DMAPA de Huntstman, Mw de 102,18 g/mol) et 0,14 g de 2,6-di-tert-butyl-4-méthylphénol (BHT). Sous agitation et bullage d'air, 356,93 g de polyéthylène glycol monoacrylate (Bisomer PEA6 de Geo Specialty Chemicals, Mw de 336 g/mol) sont ajoutés à température 15 ambiante sur une heure à débit constant. Une exothermie d'environ 20°C est observée. A la fin de l'ajout, la température du mélange est portée à 60°C. Après quatre heures à 60°C, 464,22 g de Butane diol diglycidyl éther diacrylate (BDDGEDA, CN132 de Sartomer, Mw de 256,8 g/mol) sont ajoutés au mélange en trente minutes à débit constant. A la fin de l'ajout, la température du mélange est maintenue à 60°C pendant trois heures, puis 70,17 20 g d'acide glutarique (Aldrich, 132,11 g/mol) sont ajoutés au mélange. A la fin de l'ajout, on observe un temps supplémentaire de réaction d'une heure à 60°C avant de récupérer le produit final. Exemple 2 Dans un réacteur de 11_, on introduit 125,68 g de diméthylaminopropylamine 25 (DMAPA de Huntstman, Mw de 102,18 g/mol) et 0,93 g de 2,6-di-tert-butyl-4-méthylphénol (BHT). Sous agitation et bullage d'air, 413,27 g de polyéthylène glycol monoacrylate (Bisomer PEA6 de Geo Specialty Chemicals, Mw de 336 g/mol) sont ajoutés à température ambiante sur une heure à débit constant. Une exothermie d'environ 20°C est observée. A la fin de l'ajout, la température du mélange est portée à 60°C. Après quatre heures à 60°C, 30 371,45 g de polyéthylène glycol diacrylate (SR259 de Sartomer, Mw de 302 g/mol) sont ajoutés au mélange en trente minutes à débit constant. A la fin de l'ajout, la température du mélange est maintenue à 60°C pendant trois heures puis 88,68 g d'acide acrylique (Aldrich, 132,11 g/mol) est ajouté. A la fin de l'ajout, on observe un temps supplémentaire de réaction d'une heure 35 à 60°C avant de récupérer le produit final. 3042195 23 Exemple 3 Dans un réacteur de 11_, on introduit 131,16 g de diméthylaminopropylamine (DMAPA de Huntstman, Mw de 102,18 g/mol) et 1,01 g de 2,6-di-tert-butyl-4-méthylphénol (BHT). Sous agitation et bullage d'air, 775,29 g de polyéthylène glycol diacrylate (SR259 5 de Sartomer, Mw de 302 g/mol) sont ajoutés à température ambiante sur une heure à débit constant. Une exothermie d'environ 20°C est observée. A la fin de l'ajout, la température du mélange est portée à 60°C. Après quatre heures à 60°C, 92,55 g d'acide acrylique (Arkema, Mw de 72,1 g/mol) sont ajoutés sur trente minutes à débit constant. A la fin de l'ajout, on observe un temps de réaction d'une heure à 60°C avant de récupérer le produit 10 final. Exemple 4 Dans un réacteur de 11_, on introduit 80,89 g de diméthylaminopropylamine (DMAPA de Huntstman, Mw de 102,18 g/mol) et 0.,831 g de 2,6-di-tert-buty1-4- méthylphénol (BHT). Sous agitation et bullage d'air, 554,13 g de polyéthylène glycol 15 monoacrylate (Bisomer PEA6 de Geo Specialty Chemicals, Mw de 336 g/mol) sont ajoutés à température ambiante sur une heure à débit constant. Une exothermie d'environ 20°C est observée. A la fin de l'ajout, la température du mélange est portée à 60°C. Après quatre heures à 60°C, 114,15 g d'acide acrylique (Aldrich, 132,11 g/mol) sont ajoutés au mélange en trente minutes à débit constant. A la fin de l'ajout, on observe un temps de réaction d'une 20 heure à 60°C. 250 g de polyéthylène glycol diacrylate (SR 344 de Sartomer) comme monomère de dilution ou diluant réactif, sont alors ajoutés. Un temps supplémentaire d'homogénéisation de trente minutes à 60°C est observé avant de récupérer le produit final. 2) Exemples comparatifs Comme référence de comparaison, on utilise des compositions réticulables 25 représentatives de l'état de la technique comprenant, en plus des composants réactifs sans aminoacrylates, des composants non réactifs hydrosolubles tels que le polyéthylène glycol 600 ( PEG 600). Exemple 5 Dans un réacteur de 1L, on introduit 626 g de polyéthylène glycol de masse 600, 30 368 g de polyéthylène glycol de masse 600 diacrylate (SR 610 de Sartomer) et de 6 g de glycérol propoxylée triacrylate (SR 9020 de Sartomer). Sous agitation et bullage d'air, le mélange est porté à 60°C. Un temps de mélange de trente minutes à 60°C est observé. Exemple 6 Dans un réacteur de 1L, on introduit 337 g de polyéthylène glycol de masse 600, 35 342 g de polyéthylène glycol de masse 600 diacrylate (SR 610 de Sartomer), 315 g de 3042195 24 polyéthylène glycol monoacrylate (Bisomer PEA6 de Geo Specialty Chemicals, Mw de 336 g/mol) et de 6 g de glycérol propoxylée triacrylate. Sous agitation et bullage d'air, le mélange est porté à 60°C. Un temps de mélange de trente minutes à 60°C est observé. 5 3) Caractéristiques des compositions avant réticulation Tableau 1 Compositions selon invention (produits Compositions Caracté- ristiques Unité tels que décrits dans exemples 1 à 4) comparatives 1 2 3 4 5 6 Viscosité 150 - 150 - Brookfield mPa.s 40000 2091 1636 11360 à 25°C 200 200 Viscosité Brookfield à 90°C mPa.s 1020 52 43 38 10 - 15 10 - 15 4) Evaluation des propriétés des compositions réticulés et des performances d'hydrofragmentation dans une solution aqueuse 10 Pour les tests de compression et d'hydro-fragmentation, les produits tels que décrits selon l'invention (Exemple 3 et 4) et les compositions comparatives (Exemple 5 et 6) sont formulés avec un taux global de photoinitiateur de 5% en poids composé de 4% d'Irgacure 1173 (BASF) et del% en poids de Lucirin TPO-L (BASF) pour 95% en poids de composition testée du tableau 1. La réticulation est réalisée sous lampe UV 120 Watt/cm. 15 Test de compression (suivant la norme NF EN ISO 604) Type d'éprouvettes : Cylindrique (diamètre: 13,3 mm, hauteur 26,5 mm) obtenues par réticulation sous lampe UV 120 Watt/cm d'une composition contenue dans un moule cylindrique en verre sacrifié ayant les dimensions (diamètre) correspondant à celles de l'éprouvette (longueur ajustée 20 par découpage de l'objet réticulé). Machine d'essai : INSTRON 1185 ReNew, cellule 10kN Vitesse de l'essai : 1,3 mm/min. Les éprouvettes ont été testées à 23°C Les résultats sont présentés dans le tableau 2 ci-dessous. 25 3042195 25 Tableau 2 Caractéristique Unité composition selon invention composition comparative Exemple 3 Exemple 4 Exemple 5 Exemple 6 Module Young MPa 7,437 3,548 0,695 2,489 Test d'hydro-fragmentation Le test d'hydro-fragmentation est défini de la façon suivante : 5 Un objet réticulé en masse sous la forme d'un cylindre de 15 g et de 15 cm3 (2 cm de haut, 1,5 cm de rayon) est plongé pendant deux heures dans un bain contenant 400 ml d'une solution aqueuse d'hydrogénocarbonate de sodium (pH > 7) à 60°C, sous agitation magnétique (barreau magnétique). Après deux heures de traitement, le mélange est filtré et les solides résiduels séchés. 10 Deux critères sont alors mesurés et évalués : 1) Le poids du cylindre avant le test, puis après filtration et séchage, indique la partie de l'objet passée en solution, « hydrosoluble » ou « hydrodispersible » 2) L'aspect du cylindre après le test : une note de 0 à 5 est attribuée ; elle indique le degré « hydro-fragmentabilité » du matériau. 15 a. 0 : le cylindre original est resté intact b. 5 : le cylindre est entièrement fragmenté, les résiduels solides se présentant sous forme de poudre homogène après filtration et séchage Les objets cylindriques préparés pour le test sont obtenus à partir d'un moule en Téflon. 20 passages sous une lampe UV de 120 Watt/cm sont nécessaires pour obtenir l'objet 20 réticulé. Les résultats sont présentés dans le tableau 3 ci-dessous. Tableau 3 Masse objet avant test Unité Composition selon invention Composition comparative Exemple 3 Exemple 4 Exemple 5 Exemple 6 g 15,6 15,0 14,8 14,7 Fraction solide g 7,8* 5,25** 14,69*** 12,5*** «résiduelle» filtrée sur papier filtre 3042195 26 Fraction passant dans la phase aqueuse et à travers le filtre papier % 50 65 1 15 standard Degré d'«hydro-fragmentabilité» 4- 5 5 0 2 particules de taille homogène avec taille maximale inférieure à 7 mm . particules de taille homogène avec taille maximale inférieure à 5 mm *** : particules de taille très variable (très hétérogènes) de taille maximale majoritaire et supérieure à 20 mm REVENDICATIONS1. Oligomère polymérisable en particulier réticulable caractérisé en ce qu'il est porteur d'au moins une insaturation éthylénique et d'au moins une liaison ionique de carboxylate d'ammonium et en ce qu'il comprend dans sa structure ou dans sa composition : - P) au moins un oligomère précurseur, porteur d'au moins une fonction amine tertiaire sous forme de groupement aminoacrylate, de préférence d'au moins deux fonctions amines tertiaires sous forme de groupements aminoacrylates, résultant de l'addition de A) au moins un composé amine selon Al) porteur d'au moins une fonction amine primaire (-NH2) ou/et secondaire (-NH) et en option d'au moins une fonction amine tertiaire et/ou selon A2) porteur d'au moins une fonction amine secondaire (-NH) et en option d'au moins une fonction amine tertiaire sur B) au moins un composé acrylate hydrophile avec formation ainsi dudit au moins un groupement aminoacrylate, et - C) au moins un composé acide carboxylique attaché audit oligomère précurseur P par au moins une liaison ionique de carboxylate d'ammonium avec au moins un desdits groupements aminoacrylates et en option au moins une desdites fonctions amines tertiaires dudit composé amine A) de préférence ledit oligomère étant porteur d'au moins deux liaisons ioniques carboxylates d'ammonium telles que définies ci-avant. 2. Oligomère selon la revendication 1, caractérisé en ce que ledit composé amine A) est sélectionné parmi : - Al) un composé amine, porteur d'au moins une, en particulier une fonction amine primaire et en option, d'au moins une, en particulier une fonction amine tertiaire et/ou d'au moins une, en particulier une fonction amine secondaire, et/ou - A2) un composé amine porteur d'au moins une, en particulier une fonction amine secondaire et en option d'au moins une, en particulier une fonction amine tertiaire, et en ce que ledit composé acrylate B) est au moins un composé acrylate multifonctionnel selon B1) et/ou monofonctionnel selon B2), et en particulier pour A) étant ou comprenant un composé amine selon Al), ledit composé acrylate B) est un mélange d'au moins un acrylate multifonctionnel selon B1) et d'au moins un acrylate monofonctionnel selon B2). 3. Oligomère selon la revendication 2, caractérisé en ce que ledit composé acrylate hydrophile B) est un mélange de composé acrylate multifonctionnel selon B1) et de composé acrylate monofonctionnel selon B2). 3042195 28 4. Oligomère selon l'une des revendications 1 à 3, caractérisé en ce que ledit groupement aminoacrylate peut porter au moins une insaturation éthylénique, en particulier acrylate, ou aucune insaturation éthylénique et, dans ce dernier cas, ledit composé acide C) est éthyléniquement insaturé. 5 5. Oligomère selon l'une des revendications 1 à 4, caractérisé en ce que ledit composé acide C) est un monoacide selon C1) qui est éthyléniquement insaturé selon Cl 1) et ledit oligomère porte au moins deux liaisons ioniques carboxylates d'ammonium. 6. Oligomère selon l'une des revendications 1 à 5, caractérisé en ce que 10 - quand ledit composé acide carboxylique C) est selon C1) un monoacide, dans ce cas : C1) est un monoacide selon C11) éthyléniquement insaturé et au moins une insaturation éthylénique dudit oligomère est portée par au moins ledit monoacide selon Cl 1) par liaison carboxylate d'ammonium avec au moins une 15 desdites fonctions amines tertiaires parmi lesdits groupements aminoacrylates ou en option parmi les fonctions amines tertiaires portées dudit composé amine A), et éventuellement au moins une autre insaturation éthylénique dudit oligomère est portée par au moins un groupement aminoacrylate sous forme de groupement aminoacrylate-acrylate terminal dudit oligomère précurseur P 20 ou C1) est un monoacide selon C12) saturé et au moins une insaturation éthylénique dudit oligomère est portée par au moins un groupement aminoacrylate sous forme de groupement aminoacrylate-acrylate terminal dudit oligomère précurseur P, de préférence ledit monoacide selon C1) étant selon 25 C11) un monoacide insaturé, et quand ledit composé acide carboxylique C) est selon C2) un polyacide carboxylique et de préférence un diacide, dans ce cas : C2) est un polyacide selon C21) éthyléniquement insaturé, en particulier diacide éthyléniquement insaturé, et au moins une insaturation éthylénique dudit 30 oligomère est portée par au moins ledit polyacide selon C21) et éventuellement en plus, au moins une insaturation éthylénique est portée par au moins un groupement aminoacrylate sous forme de groupements aminoacrylate-acrylate terminal dudit oligomère précurseur P ou C2) est un polyacide selon C22) saturé, en particulier diacide saturé, et ledit 35 oligomère précurseur P porte au moins un groupement aminoacrylate-acrylate 3042195 29 terminal et ledit oligomère qui résulte porte au moins deux insaturations éthyléniques acrylates. 7. Oligomère selon la revendication 6, caractérisé en ce que ledit composé acide carboxylique C) est un diacide insaturé selon C21) ou saturé selon C22) associant 5 par deux liaisons ioniques carboxylates, deux molécules dudit oligomère précurseur P, par salification sous forme de sel de carboxylate d'ammonium d'une desdites fonctions amines tertiaires parmi lesdits groupements aminoacrylates formés ou en option parmi lesdites fonctions amines tertiaires dudit composé amine A), sur chacune desdites molécules dudit oligomère P, ou en ce que ledit 10 composé acide carboxylique C) est un monoacide selon C1), éthyléniquement insaturé selon Cl 1) ayant une insaturation éthylénique polymérisable et en ce que ledit monoacide selon C11) salifie au moins deux, desdites fonctions amines tertiaires sous forme de carboxylate d'ammonium. 8. Oligomère selon l'une des revendication 1 à 7, caractérisé en ce que ledit 15 oligomère précurseur P comprend dans sa structure, des segments de chaîne hydrophiles, en particulier sélectionnés parmi les polyéthers, ou parmi les polyesters, en particulier polyesters à base d'oligoéthers polyols ou de polyols éthoxylés, ou parmi les polyuréthanes à base d'oligoéthers polyols ou de polyols éthoxylés, en particulier parmi les polyuréthanes à base d'oligoéther polyols en 20 particulier lesdits segments ayant une masse moléculaire moyenne en nombre Mn inférieure à 2000, de préférence inférieure à 1000. 9. Oligomère selon l'une des revendication 1 à 8, caractérisé en ce que ledit composé acide carboxylique C) est selon Cl 1) un monoacide éthyléniquement insaturé et sélectionné parmi : acide acrylique ou méthacrylique, acide crotonique (acide 25 trans-2-buténoïque) ou le f3-carboxyéthyl acrylate ((3-CEA) ou leurs mélanges, de préférence l'acide acrylique ou méthacrylique ou f3-CEA ou leurs mélanges et plus préférentiellement l'acide acrylique ou méthacrylique ou leurs mélanges. 10. Oligomère selon l'une des revendications 1 à 8, caractérisé en ce que ledit composé acide carboxylique C) est selon C22) un diacide carboxylique saturé et 30 sélectionné parmi : acide succinique, acide malonique, acide malique, acide glutarique (en C5 : porteur de 5 atomes de carbone) acide adipique (en C6), acide pimélique (en 07), ou diester-acides de diacides précités avec un alcane diol en C2 à C4 ou avec un di-, tri- ou tetra- éthylène glycol, ou diacides parmi les dimères et/ou trimères d'acides gras en particulier dimères et/ou trimères d'acides gras 35 hydrogénés (dimères en 036 et trimères en C54) ou leurs mélanges en particulier 3042195 30 par deux ou par trois et de préférence parmi l'acide succinique, acide malonique, acide malique, acide glutarique (en C5) ou diacides parmi les dimères et/ou trimères d'acides gras en particulier dimères et/ou trimères d'acides gras hydrogénés ou leurs mélanges. 5 11. Oligomère selon l'une des revendications 1 à 8, caractérisé en ce que ledit composé acide carboxylique C) est selon C21) un diacide carboxylique insaturé et sélectionné parmi : acide itaconique, acide maléique, acide fumarique, acide tetrahydrophtalique (acide cyclohexène dioïque), ou diesters acides des diacides précités avec un alcane diol en C2 à C4 ou avec un di-, tri- ou tetra-éthylène glycol, 10 ou les dimères et/ou trimères d'acides gras non hydrogénés (dimères en 036 et trimères en 054) ou leurs mélanges, de préférence parmi l'acide itaconique, acide maléique, acide fumarique et leurs mélanges. 12. Oligomère selon l'une des revendications 1 à 8, caractérisé en ce que ledit composé amine A) est un mélange de composés amines A) tels que définis selon 15 la revendication 1 ou 2 et/ou en ce que ledit composé acrylate B) est un mélange de composés B) tels que définis selon l'une des revendications 1 à 4 et/ou en ce que ledit composé acide C) est un mélange de composés C) tels que définis selon l'une des revendications 1, 4 à 7 et 9 à 11. 13. Oligomère selon l'une des revendications 1 à 12, caractérisé en ce que ledit 20 oligomère précurseur P est défini selon la formule générale suivante (I) : [[Ri-(R2)N]x4R'3-N(R'4)]z-R3-N(R4)-CH2CH2-0O2],,-R5-(CO2-CH=CH2)(r,-y) (I) vec , R2 étant alkyles en Ci à C4 d'une amine tertiaire différente d'un aminoacrylate ou Ri-N= et R2-N=, étant un groupement englobant une liaison aminoacrylate R6-02CCH2CH2N- et dans ce cas avec Ri ou R2 identiques ou différents et 25 correspondant à R6-02CCH2CH2-, avec R6 étant le résidu d'un composé monoacrylate, en particulier d'un monoacrylate de polyéther diol ou d'un monoacrylate de polyéther monoalcool. R3 : résidu dudit composé amine A), si porteur d'une fonction amine primaire et en option d'une fonction amine tertiaire, avec z = 0 et signifiant l'absence de fonction 30 amine secondaire en présence de la fonction amine primaire, R'3 : est pour z= 0 et x = 1, une simple liaison entre R3 et le groupement amine tertiaire « Ri-(R2)N- » , ledit composé amine A portant une fonction amine primaire et une tertiaire ou 3042195 31 R'3 : est un alkylène en 02 à C6 pour z=1 et x=1 avec ledit composé amine A portant une fonction amine primaire une fonction amine secondaire et une fonction amine tertiaire, R4 : pour z = 0, est un alkyle en Ci à C4 quand ledit composé amine A) porte une 5 fonction amine secondaire et en option une fonction amine tertiaire, sinon quand ledit composé amine A) porte une fonction amine primaire, dans ce cas R4 : 4C1-12C1-12-0O21y-R5-(CO2-CH=CH2)(n-y) ou R4 : au moins en partie est -CH2CH2-0O2-K5 quand il y a présence d'acrylate 10 monofonctionnel de radical R'5 en plus de l'acrylate multifonctionnel, avec R'5 pouvant comprendre un groupement hydroxy libre, R'4 : -[CH2CH2-0O2]y-R5-(CO2-CH=CH2)(1-y) quand z = 1 signifiant présence simultanée d'une fonction amine primaire avec une secondaire R5 : résidu dudit composé acrylate B multifonctionnel sélectionné en particulier 15 parmi les résidus de polyéthers, de polyesters ou parmi les résidus de polyuréthanes à base de polyesters et de polyéthers polyols, x = 1 si l'amine A porte une fonction amine tertiaire et x = 0 s'il y absence d'une telle fonction amine tertiaire z = 1 si présence de fonction amine secondaire en même temps que la fonction 20 amine primaire dans le composé amine A) et z = 0 si absence de fonction amine secondaire n : fonctionnalité initiale dudit acrylate B allant de 1 à 6, de préférence de 1 à 4 y : nombre de groupements aminoacrylates créés par réactions d'addition d'un NH dudit composé amine A sur un groupement acrylate dudit acrylate B, avec 'y' 25 allant de 1 à 6, de préférence de 1 à 4, et n-y : de 0 à 3 et de préférence de 0 à 2, représente le nombre de groupements acrylates résiduels dans ledit oligomère P. 14. Oligomère selon l'une des revendication 1 à 13, caractérisé en ce que ledit composé amine A) est un composé amine selon Al) tel que défini selon la 30 revendication 1 ou 2 et que ledit composé acrylate B) comprend au moins un composé acrylate multifonctionnel selon B1) et au moins un composé acrylate monofonctionnel selon B2) et de préférence ledit composé acrylate multifonctionnel selon B1) est un ester multifonctionnel partiel ou complet d'au moins un polyéther polyol ou d'au moins un polyol dérivé dudit polyéther avec 35 l'acide acrylique et que ledit composé acrylate monofonctionnel selon B2) est un 3042195 32 monoester de l'acide acrylique d'au moins un polyéther diol ou monool ou d'au moins un diol ou monool dérivé dudit polyéther, plus particulièrement lesdits polyéthers ayant une masse moléculaire moyenne en nombre Mn inférieure à 2000 et de préférence inférieure à 1000. 5 15. Oligomère selon l'une des revendications 1 à 13, caractérisé en ce que ledit composé amine A) est un composé amine selon A2) tel que défini selon la revendication 1 ou 2 et de préférence ledit composé acrylate B) est un composé acrylate multifonctionnel selon B1) sélectionné parmi les esters partiels ou complets par l'acide acrylique d'un polyéther polyol ou d'un polyol dérivé dudit 10 polyéther, ou parmi les uréthanes acrylates à partir d'un polyéther polyol ou parmi les époxy acrylates à partir d'un glycidyl polyéther, plus particulièrement lesdits polyéthers étant des polyoxyéthylènes et ayant une masse moléculaire moyenne en nombre Mn inférieure à 2000 et de préférence inférieure à 1000. Oligomère selon l'une des revendications 1 à 15, caractérisé en ce que ledit oligomère porte comme insaturation éthylénique des groupements acrylates avec une fonctionnalité en groupements acrylates, y compris acrylate d'ammonium si l'acide acrylique est utilisé comme composé acide carboxylique C), allant de 1 à 6, de préférence de 1 à 4, plus préférentiellement de 1 à 3. Oligomère selon l'une des revendications 1 à 16, caractérisé en ce qu'il a un taux de fonction amine tertiaire salifiée allant de 0,1 à 25, de préférence de 0,5 à 15 mEq par g dudit oligomère. Oligomère précurseur de l'oligomère tel que défini selon l'une des revendications 1 à 13, en particulier selon la revendication 13, caractérisé en ce qu'il comprend ou est, un oligomère selon la formule (I) telle que définie selon la revendication 13. Solution d'oligomère dans un diluant réactif caractérisée en ce qu'elle comprend l'oligomère tel que défini selon l'une des revendications 1 à 18 et au moins un diluant réactif D) sélectionné parmi les mono (méth)acrylates et/ou les (méth)acrylates multifonctionnels, de préférence avec D) étant un (méth)acrylate d'un polyéther monool ou polyol ou d'un dérivé de polyéther monool ou polyol, de 30 masse moléculaire moyenne en nombre inférieure ou égale à 600. 20. Procédé de préparation d'un oligomère tel que défini selon l'une des revendications 1 à 18, caractérisé en ce qu'il comprend les étapes successives suivantes : 16. 15 17. 20 18. 25 19. 3042195 33 i) préparation dudit oligomère précurseur P par l'addition d'au moins un composé amine A), selon Al) et/ou selon A2) tel que défini selon la revendication 1 ou 2, sur B) un composé acrylate parmi : 5 - B1) au moins un acrylate multifonctionnel ayant une fonctionnalité allant de 2 à 6 et de préférence de 2 à 4, plus préférentiellement de 2 à 3, encore plus préférentiellement de 2 quand ledit composé amine A) est un composé selon A2) tel que défini selon la revendication 1 ou 2, ou - un mélange d'au moins un acrylate multifonctionnel selon B1) comme défini ci- 10 dessus et d'au moins un acrylate monofonctionnel selon B2), quand ledit composé amine A) est un composé amine selon Al, tel que défini selon la revendication 1 ou 2, ceci pour bloquer par l'aminoacrylate formé un des deux groupements -NH de ladite fonction amine primaire dudit composé amine selon Al), 15 avec les rapports molaires suivants entre groupements: (acrylate) / (-NH) > 1 de sorte qu'au moins un groupement acrylate résiduel soit porté par le produit d'addition i), qui est ledit oligomère précurseur P et dans le cas où ledit composé amine A) est selon Al et ledit acrylate B) est un mélange d'acrylate multifonctionnel selon B1) et d'acrylate monofonctionnel selon 20 B2) avec un rapport molaire B2 / Al = 1 / 1 ii) salification dudit oligomère précurseur P qui est le produit de l'étape d'addition i), sous forme de sel de carboxylate d'ammonium par ledit composé acide carboxylique C), tel que défini selon l'une des revendications 1, 4 à 7 et 9 à 11, de préférence avec un rapport molaire entre groupements carboxy et fonctions 25 amines tertiaires (=N-) y compris amines tertiaires parmi groupements aminoacrylates, (carboxy) / (amine tertiaire) allant de 0,10 à 1,00, de préférence de 0,5 à 1,00 et plus préférentiellement de 0,5 à 0,99. 21. Oligomère polymérisable, en particulier réticulable, caractérisé en ce qu'il est obtenu par le procédé tel que défini selon la revendication 20. 30 22. Composition polymérisable, en particulier réticulable, caractérisé en ce qu'elle comprend comme liant au moins un oligomère tel que défini selon l'une des revendications 1 à 18 ou obtenu par un procédé tel que défini selon la revendication 20 ou une solution telle que définie selon la revendication 19. 23. Composition selon la revendication 22, caractérisée en ce qu'elle est 35 polymérisable, en particulier réticulable, par : 3042195 34 - voie de rayonnement, en particulier UV, LED, laser, faisceau d'électrons de préférence UV, - voie thermique ou de peroxyde ou d'hydroperoxyde en présence d'un accélérateur 5 - voie duale combinant au moins deux des voies précitées et de préférence, - par voie de rayonnement, plus préférentiellement par voie UV. 24. Composition selon l'une des revendications 22 ou 23, caractérisée en ce qu'il s'agit d'une composition polymérisable, en particulier réticulable, pour matériau à 10 fonction provisoire, de préférence parmi revêtement en particulier encre, vernis, adhésif, ou parmi hydrogel ou matériau support pour objet d'impression en 3D couche par couche, plus préférentiellement revêtement, ou matériau support pour objet d'impression en 3D couche par couche, et encore plus préférentiellement pour matériau de support d'objet d'impression en 3D couche par couche. 15 25. Utilisation d'un oligomère tel que défini selon l'une des revendications 1 à 18 ou d'une solution telle que définie selon la revendication 19 ou de l'oligomère obtenu par un procédé tel que défini selon la revendication 20, en tant que liant polymérisable et en particulier réticulable, en option hydrosoluble, dans des compositions polymérisables et en particulier réticulables, de préférence sous 20 rayonnement. 26. Utilisation selon la revendication 25, caractérisée en ce qu'elle s'applique à un matériau à fonction provisoire, éliminable par lavage à l'eau seule ou par une eau saline ou par une autre solution aqueuse, de préférence ayant un pH > 7, plus préférentiellement > 8, en particulier matériaux à fonction provisoire parmi les 25 revêtements, hydrogels ou un matériau support pour objet d'impression en 3D couche par couche, plus particulièrement revêtements ou matériau support pour objet d'impression en 3D couche par couche. 27. Utilisation selon la revendication 25 ou 26, caractérisée en ce qu'elle s'applique à l'impression des objets 3D par polymérisation en particulier réticulation sous 30 rayonnement couche par couche d'une composition comprenant ledit oligomère ou ladite solution d'oligomère comme matériau à fonction provisoire de support ou de consolidation ou de moulage dudit objet 3D final, obtenu après élimination dudit matériau à fonction provisoire par lavage à l'eau ou par une solution saline ou par une autre solution aqueuse. 3042195 35 28. Matériau polymère, en particulier réticulé, caractérisé en ce qu'il résulte de l'utilisation comme liant polymérisable, en particulier réticulable d'au moins un oligomère tel que défini selon l'une des revendications 1 à 18 ou d'un oligomère obtenu par le procédé tel que défini selon la revendication 20, d'une solution 5 d'oligomère telle que définie selon la revendication 19 ou de la polymérisation, en particulier de la réticulation, d'une composition polymérisable, en particulier réticulable, telle que définie selon l'une des revendications 22 à 25.